(57)【特許請求の範囲】
【請求項１】
（ｉ）  第１工程において、カーボンナノチューブ（ＣＮＴ）（成分Ｃ）を二軸押出機においてゴム含有ビニルコポリマー（成分Ｂ）および／またはゴムフリーのビニルコポリマー（成分Ｄ）と混合し、ＣＮＴマスターバッチを得ることであって、
前記成分Ｂが、
Ｂ．１  Ｂ．２上の少なくとも一種類のビニルモノマー、５〜９５ｗｔ．％
Ｂ．２  ガラス転移温度１０℃未満の一種類以上のグラフトベース、９５〜５ｗｔ．％の一種類以上のグラフトポリマーを含有し、
前記モノマーＢ．１が、
Ｂ．１．１  ビニル芳香族化合物および／または核置換ビニル芳香族化合物および／または（メタ）アクリル酸（Ｃ１〜Ｃ８）−アルキルエステル、５０〜９９重量部と、
Ｂ．１．２  ビニルシアニドおよび／または（メタ）アクリル酸（Ｃ１〜Ｃ８）−アルキルエステル、不飽和カルボン酸の無水物およびイミド、１〜５０重量部と、
の混合物からなり、
前記成分Ｄが、熱可塑性ビニル（コ）ポリマーＤ．１およびポリアルキレンテレフタレートＤ．２からなる群から選択され、
前記Ｄ．１ビニル（コ）ポリマーが
Ｄ．１．１  ビニル芳香族化合物および／または核置換ビニル芳香族化合物および／または（メタ）アクリル酸（Ｃ１〜Ｃ８）−アルキルエステル、５０〜９９重量部、
Ｄ．１．２  ビニルシアニドおよび／または（メタ）アクリル酸（Ｃ１〜Ｃ８）−アルキルエステルおよび／または不飽和カルボン酸および／または不飽和カルボン酸無水物およびイミド、１〜５０重量部、を含有するものであり、
（ｉｉ）  第２工程において、第１工程からのＣＮＴマスターバッチを二軸押出機において芳香族ポリカーボネートおよび／または芳香族ポリエステルカーボネート（成分Ａ）および要すれば追加量のＢおよびＤおよび要すれば別の添加剤（成分Ｅ）と混合すること
、
を包含し、ポリカーボネートの分子量の低減を改善することを特徴とする、カーボンナノチューブ（ＣＮＴ）充填耐衝撃性改良ポリカーボネート組成物の製造方法。
【請求項２】
第１工程を温度２４０〜３００℃において行うことを特徴とする、請求項１に記載の方法。
【請求項３】
第１工程において、成分Ｃの重量部と、成分ＢとＤとの重量部の合計と、の比が２：９８〜２５：７５であることを特徴とする、請求項１または２に記載の方法。
【請求項４】
第１工程において、成分Ｃ、Ｂおよび／またはＤを二軸押出機に同時に導入することを特徴とする、請求項１〜３のいずれか一項に記載の方法。
【請求項５】
第２工程を温度２４０〜３００℃において行うことを特徴とする、請求項１〜４のいずれか一項に記載の方法。
【請求項６】
第２工程において、成分ＣＮＴマスターバッチ、成分Ａおよび要すれば追加量の成分ＢおよびＤおよび要すればＥを同時にまたは連続的に供給することを特徴とする、請求項１〜５のいずれか一項に記載の方法。
【請求項７】
第１工程後に生じる混合物をグラニュール化することを特徴とする、請求項１〜６のいずれか一項に記載の方法。
【請求項８】
成分Ｅ）が、難燃剤、ドリップ防止剤、滑剤および離型剤、成核剤、帯電防止剤、安定剤、ＣＮＴと異なる充填剤および強化剤、並びに染料および顔料からなる群から選択される、請求項１に記載の方法。
【請求項９】
前記Ｂ．１少なくとも一種のビニルモノマーが３０〜９０重量％の量で存在する請求項１記載の方法。
【請求項１０】
前記Ｂ．２少なくとも一種のグラフトベースが７０〜１０重量％の量で存在する請求項１記載の方法。
【請求項１１】
前記Ｄ．１．２がマレイン酸を含有する請求項１記載の方法。
【請求項１２】
前記で製造されたポリカーボネートが成分Ａ中の芳香族ポリカーボネートおよび／または芳香族ポリエステルカーボネートの平均分子量の９５〜１００％である分子量を有する請求項１記載の方法。
【請求項１３】
前記で製造されたポリカーボネートが成分Ａ中の芳香族ポリカーボネートおよび／または芳香族ポリエステルカーボネートの平均分子量の９５〜９８％である分子量を有する請求項１記載の方法。
【請求項１４】
該製造されたポリカーボネート組成物が
成分Ａ、３０〜９４重量部、
成分Ｂ、５〜３０重量部、
成分Ｃ、１〜１０重量部、および
成分Ｄ、０〜３０重量部
を含み、成分Ａ＋Ｂ＋Ｃ＋Ｄの重量部の合計が１００に標準化されている、請求項１２に記載の組成物。
【請求項１５】
該製造されたポリカーボネート組成物が
成分Ａ、４９〜７３重量部、
成分Ｂ、１０〜２０重量部、
成分Ｃ、２〜６重量部、および
成分Ｄ、１５〜２５重量部
を含み、成分Ａ＋Ｂ＋Ｃ＋Ｄの重量部の合計が１００に標準化されている、請求項１２に
記載の組成物。
【請求項１６】
前記カーボンナノチューブが、外径３〜８０ｎｍ、長さ０．１〜２０μｍ、グラファイト層２〜５０および最小内径２〜６ｎｍを有する請求項１記載の方法。
【発明の詳細な説明】
【技術分野】
【０００１】
本発明は、耐衝撃性改良ポリカーボネート組成物の製造方法およびカーボンナノチューブ充填成形組成物であって、配合中のポリカーボネートの分子量の低減が先行技術で知られている方法に対して改良されるものに関する。
【背景技術】
【０００２】
ＷＯ−Ａ  ２００１／９２３８１は、ＣＮＴ凝集物の流体力学的装入によるポリマーマトリクスへの導入方法を記述している。このようにして凝集物のブレークアップ（ｂｒｅａｋｉｎｇ  ｕｐ）が行われる。
【０００３】
ＷＯ−Ａ  ２００３／０７９３７５は、カーボンナノチューブの添加によって機械的にかつ電気的に改良された特性を示すポリマー材料を請求項に記載している。このカーボンナノチューブは洗浄によって触媒残留物および触媒補助物が取り除かれている。溶融物への混入によるそのような強化材料の製造方法もまた請求項に記載されている。
【０００４】
ＷＯ−Ａ  ２００５／０１５５７４は、有機ポリマーおよび、ロープ様凝集物を形成しかつ少なくとも０．１％の不純物を含むカーボンナノチューブ（以下、「カーボンナノチューブ」または「ＣＮＴ」という。）を含む組成物を開示している。これらの組成物は、電気抵抗の低減および最小ノッチ付き衝撃強さが認められる。ＣＮＴの混和方法であって、高い剪断力が適用される方法、およびマスターバッチを使用する方法もまた開示されている。
【０００５】
ＵＳ  ５５９１３８２  Ａは、カーボンファイバーであって、その少なくともいくらかが凝集物の形態で存在するカーボンファイバーを含むポリマー組成物を開示している。これらの凝集物は、サイズ３５μｍを超えない。これらの組成物は、最小ノッチ付き衝撃強さと共に電気抵抗の低減が認められる。カーボンファイバーの凝集物が剪断力を使用する混和プロセスによってブレークアップされるポリマー組成物も開示している。
【０００６】
ＵＳ  ６２６５４６６  Ｂ１は、電磁遮蔽を提供するポリマー材料およびＣＮＴで構成されるポリマー組成物、およびその製造方法を開示している。このプロセスは、ＣＮＴを配向させるための、例えば押出における、剪断力の使用を伴う。
【０００７】
ＪＰ−Ａ  ２００６−０８３１９５は、ＣＮＴおよびポリオレフィンを含むポリカーボネート組成物を開示している。まず最初にポリオレフィンをＣＮＴと混合し、次にポリカーボネートを添加するそれらの製造方法が請求項に記載されている。
【発明の概要】
【発明が解決しようとする課題】
【０００８】
従って、本発明の目的は、耐衝撃性改良ポリカーボネート組成物およびカーボンナノチューブ（以下、「ＣＮＴ」または「繊維状グラファイト材料」という。）が充填された成形組成物であって、配合中のポリカーボネートの分子量の低減が先行技術で知られている方法に対して改良されているものの製造方法を提供することである。
【課題を解決するための手段】
【０００９】
意外なことに、配合中にポリカーボネートの分解反応によって引き起こされるポリカーボネートの分子量の低減が本発明による方法であって
（ｉ）  第１工程において、ＣＮＴ（成分Ｃ）を二軸押出機においてゴム含有ビニルコポリマー（成分Ｂ）および／またはゴムフリーのビニルコポリマー（成分Ｄ）と混合してＣＮＴマスターバッチを得ること、
（ｉｉ）  第２工程において、第１工程からのＣＮＴマスターバッチを二軸押出機において芳香族ポリカーボネートおよび／または芳香族ポリエステルカーボネート（成分Ａ）および任意に追加量のＢおよびＤおよび要すれば添加剤（成分Ｅ）と混合すること、
を特徴とする方法によって減らされることがわかった。
【００１０】
好ましい態様において、第１工程は、温度２４０〜３００℃、特に好ましくは２６０〜２９０℃において行われる。成分Ｃと、成分ＢとＤとの重量部の合計と、の重量部の比は、好ましくは２：９８〜２５：７５、特に好ましくは５：９５〜２０：８０である。成分Ｃ、Ｂおよび／またはＤは、同時にまたは連続的に、特に好ましくは同時に、二軸押出機に導入される。生じる材料は、好ましくは、第１工程後にグラニュール化される。
【００１１】
好ましい態様において、第２工程は、温度２４０〜３００℃、特に好ましくは２５０〜２８０℃において行われる。成分、ＣＮＴマスターバッチ、Ａおよび要すれば追加量のＢおよびＤおよび要すればＥは、同時にまたは連続的に、特に好ましくは同時に添加される。
【００１２】
一般的に、混合は、本発明による方法の工程１および２において、先行技術による常套の速度および処理量で行われ、これらの特徴速度および処理量は本発明を限定しない。
【００１３】
本発明は、更に、
（ｉ）  ゴム含有ビニルコポリマー（成分Ｂ）および／またはゴムフリーのビニルコポリマー（成分Ｄ）、
（ｉｉ）  芳香族ポリカーボネートおよび／または芳香族ポリエステルカーボネート（成分Ａ）、
（ｉｉｉ）  カーボンナノチューブ（成分Ｃ）
を含む組成物であって、成分Ａの平均分子量（Ｍｗ）が、成分ＡおよびＢおよび／またはＤを含み、成分Ｃを含まない対応組成物の成分Ａの平均分子量（Ｍｗ）の９５％〜１００％であることを特徴とする組成物も提供する。
【００１４】
好ましい態様において、これらの組成物は、
Ａ）  成分Ａ、３０〜９４重量部、好ましくは４９〜７３重量部、
Ｂ）  成分Ｂ、５〜３０重量部、好ましくは１０〜２０重量部、
Ｃ）  成分Ｃ、１〜１０重量部、好ましくは２〜６重量部、および
Ｄ）  成分Ｄ、０〜３０重量部、好ましくは１５〜２５重量部
を含み、ここで、重量部という表現は、いずれの場合も、Ａ＋Ｂ＋Ｃ＋Ｄの重量部の合計ベースであり、成分Ａ＋Ｂ＋Ｃ＋Ｄの重量部の合計が１００に標準化されている。
【００１５】
成分Ａ
本発明による成分Ａによる好適な芳香族ポリカーボネートおよび／または芳香族ポリエステルカーボネートは、文献で知られているかまたは文献で知られている方法によって製造可能である（芳香族ポリカーボネートの製造に関しては、例えば、Ｓｃｈｎｅｌｌ，“Ｃｈｅｍｉｓｔｒｙ  ａｎｄ  Ｐｈｙｓｉｃｓ  ｏｆ  Ｐｏｌｙｃａｒｂｏｎａｔｅｓ”，Ｉｎｔｅｒｓｃｉｅｎｃｅ  Ｐｕｂｌｉｓｈｅｒｓ  １９６４年、およびＤＥ−ＡＳ  １  ４９５  ６２６、ＤＥ−Ａ  ２  ２３２  ８７７、ＤＥ−Ａ  ２  ７０３  ３７６、ＤＥ−Ａ  ２  ７１４  ５４４、ＤＥ−Ａ  ３  ０００  ６１０、ＤＥ−Ａ  ３  ８３２  ３９６参照。芳香族ポリエステルカーボネートの製造に関しては、例えば、ＤＥ−Ａ  ３  ０７７  ９３４参照。）。
【００１６】
芳香族ポリカーボネートの製造は、例えば、ジフェノールと、炭酸ハロゲン化物、好ましくはホスゲン、および／または芳香族ジカルボン酸二ハロゲン化物、好ましくはベンゼンジカルボン酸二ハロゲン化物と、を相界面法によって、要すれば連鎖停止剤、例えばモノフェノールを使用し、要すれば三官能性以上の分枝剤、例えばトリフェノールもしくはテトラフェノールを使用して、反応させることによって行われる。溶融重合法を使用してジフェノールと、例えばジフェニルカーボネートと、を反応させることによる製造も同様に可能である。
【００１７】
芳香族ポリカーボネートおよび／または芳香族ポリエステルカーボネートの製造に関するジフェノールは、好ましくは、式（Ｉ）
【化１】
0005660892.tif 000002
（式中、
Ａ  は、単結合、Ｃ１〜Ｃ５アルキレン、Ｃ２〜Ｃ５アルキリデン、Ｃ５〜Ｃ６シクロアルキリデン、−Ｏ、−ＳＯ、−ＣＯ、−Ｓ、−ＳＯ２、Ｃ６〜Ｃ１２アリーレンであって、任意にヘテロ原子を含んでいてもよい別の芳香環が縮合していてもよいもの、または式（ＩＩ）もしくは（ＩＩＩ）
【化２】
0005660892.tif 000003
の基であり、
Ｂは、それぞれ、Ｃ１〜Ｃ１２−アルキル、好ましくはメチル、ハロゲン、好ましくは塩素および／または臭素であり、
ｘは、それぞれ、互いに独立して、０、１または２であり、
ｐは、１または０であり、かつ、
Ｒ５およびＲ６は、それぞれのＸ１に関して個々に選択され、互いに独立して、水素またはＣ１〜Ｃ６−アルキル、好ましくは水素、メチルまたはエチルであり、
Ｘ１は、炭素であり、かつ、
ｍは、４〜７の整数、好ましくは４または５であり、但し、少なくとも一つの原子Ｘ１において、Ｒ５とＲ６は同時にアルキルである。）
のジフェノールである。
【００１８】
好ましいジフェノールは、ヒドロキノン、レソルシノール、ジヒドロキシジフェノール、ビス−（ヒドロキシフェニル）−Ｃ１〜Ｃ５−アルカン、ビス−（ヒドロキシフェニル）−Ｃ５〜Ｃ６−シクロアルカン、ビス−（ヒドロキシフェニル）エーテル、ビス−（ヒドロキシフェニル）スルホキシド、ビス−（ヒドロキシフェニル）ケトン、ビス−（ヒドロキシフェニル）スルホンおよびα，α−ビス(ヒドロキシフェニル）ジイソプロピル−ベンゼンおよびそれらの核臭素化および／または核塩素化誘導体である。
【００１９】
特に好ましいジフェノールは、４，４’−ジヒドロキシジフェニル、ビスフェノールＡ、２，４−ビス−（４−ヒドロキシフェニル）−２−メチルブタン、１，１−ビス−（４−ヒドロキシフェニル）−シクロヘキサン、１，１−ビス−（４−ヒドロキシフェニル）−３，３，５−トリメチルシクロヘキサン、４，４’−ジヒドロキシジフェニルスルフィド、４，４’−ジヒドロキシジフェニルスルホンおよびそれらの二−および四臭素化または塩素化誘導体、例えば２，２−ビス−（３−クロロ−４−ヒドロキシフェニル）−プロパン、２，２−ビス−（３，５−ジクロロ−４−ヒドロキシフェニル）−プロパンまたは２，２−ビス−（３，５−ジブロモ−４−ヒドロキシフェニル）−プロパンである。２，２−ビス−（４−ヒドロキシフェニル）−プロパン（ビスフェノールＡ）が特に好ましい。ジフェノールは単独で用いられても任意の混合物として用いられてもよい。ジフェノールは文献で既知であるかまたは文献で既知の方法によって得られる。
【００２０】
熱可塑性芳香族ポリカーボネートの製造に好適な連鎖停止剤は、例えば、フェノール、ｐ−クロロフェノール、ｐ−ｔｅｒｔ−ブチルフェノールまたは２，４，６−トリブロモフェノール、および更に長鎖アルキルフェノール、例えば４−［２−（２，４，４−トリメチルペンチル）］−フェノール、ＤＥ−Ａ  ２８４２００５に記載の４−（１，３−テトラメチルブチル）−フェノールまたはアルキル置換基中に全部で８〜２０個の炭素原子を有するモノアルキルフェノールもしくはジアルキルフェノール、例えば３，５−ジ−ｔｅｒｔ−ブチルフェノール、ｐ−ｉｓｏ−オクチルフェノール、ｐ−ｔｅｒｔ−オクチルフェノール、ｐ−ドデシルフェノールおよび２−（３，５−ジメチルヘプチル）−フェノールおよび４−（３，５−ジメチルヘプチル）−フェノールである。用いられる連鎖停止剤の量は、それぞれ、一般的に、用いられる特定のジフェノールのモルの合計に対して、０．５ｍｏｌ％〜１０ｍｏｌ％である。
【００２１】
熱可塑性芳香族ポリカーボネートの平均重量平均分子量（Ｍｗ、例えば、ＧＰＣ、超遠心法または散乱光測定によって測定される。）は、１０，０００〜２００，０００ｇ／ｍｏｌ、好ましくは１５，０００〜８０，０００ｇ／ｍｏｌ、特に好ましくは２４，０００〜３２，０００ｇ／ｍｏｌである。
【００２２】
熱可塑性芳香族ポリカーボネートは既知の方法で、好ましくは用いられるジフェノールの合計に対して０．０５〜２．０ｍｏｌ％の三官能性以上の化合物（例えば、三以上のフェノール性基を有する化合物）の混和によって、分枝されうる。
【００２３】
ホモポリカーボネートとコポリカーボネートの両方が好適である。本発明による成分Ａのコポリカーボネートの製造に、ヒドロキシアリールオキシ末端基を有するポリジオルガノシロキサンを、用いられるジフェノールの総量に対して１〜２５ｗｔ．％、好ましくは２．５〜２５ｗｔ．％使用することもまた可能である。これらは既知であり（ＵＳ  ３４１９６３４）、文献で知られている方法によって製造される。ポリジオルガノシロキサンを含むコポリカーボネートの製造は、ＤＥ−Ａ  ３３３４７８２に記述されている。
【００２４】
好ましいポリカーボネートは、ビスフェノールＡホモポリカーボネートに加えて、ビスフェノールＡと、好ましいかまたは特に好ましいと言及した別のジフェノール、特に２，２−ビス−（３，５−ジブロモ−４−ヒドロキシフェニル）−プロパン、ジフェノールのモルの合計に対して１５ｍｏｌ％以下とのコポリカーボネートである。
【００２５】
芳香族ポリエステルカーボネートの製造に関する芳香族ジカルボン酸二ハロゲン化物は、好ましくは、イソフタル酸、テレフタル酸、ジフェニルエーテル−４，４’−ジカルボン酸およびナフタレン−２，６−ジカルボン酸の二酸二塩化物である。
【００２６】
イソフタル酸の二酸二塩化物とテレフタル酸の二酸二塩化物との１：２０〜２０：１の比の混合物が特に好ましい。
【００２７】
更に、炭酸ハロゲン化物、好ましくはホスゲン、をポリエステルカーボネートの製造における二官能性酸誘導体として使用する。
【００２８】
芳香族ポリエステルカーボネートの製造に関する可能な連鎖停止剤は、既に言及したモノフェノールに加えて、更に、それらのクロロ炭酸エステル並びに芳香族モノカルボン酸の酸塩化物であって、任意にＣ１〜Ｃ２２−アルキル基によって、または、ハロゲン原子によって置換されていてもよいもの、並びに脂肪族Ｃ２〜Ｃ２２−モノカルボン酸塩化物である。
【００２９】
連鎖停止剤の量は、フェノール性連鎖停止剤の場合、ジフェノールのモルに対して、モノカルボン酸塩化物連鎖停止剤の場合、ジカルボン酸二塩化物のモルに対して、それぞれ、０．１〜１０ｍｏｌ％である。
【００３０】
芳香族ポリエステルカーボネートは、組み込まれた芳香族ヒドロキシカルボン酸も含みうる。
【００３１】
芳香族ポリエステルカーボネートは、直鎖であっても既知の方法で分枝されていてもよい（これに関連して、ＤＥ−Ａ  ２９４００２４およびＤＥ−Ａ  ３００７９３４参照。）。
【００３２】
使用されうる分枝剤は、例えば、三官能性以上のカルボン酸塩化物、例えばトリメシン酸三塩化物、シアヌル酸三塩化物、３，３’−，４，４’−ベンゾフェノン−テトラカルボン酸四塩化物、１，４，５，８−ナフタレンテトラカルボン酸四塩化物またはピロメリット酸四塩化物、０．０１〜１．０ｍｏｌ％（用いられるジカルボン酸二塩化物に対する。）または三官能性以上のフェノール、例えばフロログルシノール、４，６−ジメチル−２，４，６−トリ−（４−ヒドロキシフェニル）−ヘプト−２−エン、４，６−ジメチル−２，４，６−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニルメタン、２，２−ビス−［４，４−ビス−（４−ヒドロキシフェニル）−シクロヘキシル］−プロパン、２，４−ビス−（４−ヒドロキシフェニル−イソプロピル）−フェノール、テトラ−（４−ヒドロキシフェニル）−メタン、２，６−ビス−（２−ヒドロキシ−５−メチル−ベンジル）−４−メチル−フェノール、２−（４−ヒドロキシフェニル）−２−（２，４−ジヒドロキシフェニル）−プロパン、テトラ−（４−［４−ヒドロキシフェニル−イソプロピル］−フェノキシ）−メタン、１，４−ビス−［４，４’−ジヒドロキシトリフェニル）−メチル］−ベンゼン、用いられるジフェノールに対して０．０１〜１．０ｍｏｌ％である。フェノール性分枝剤はジフェノールと共に反応容器に提供され、酸塩化物分枝剤は酸二塩化物と共に導入されうる。
【００３３】
熱可塑性芳香族ポリエステルカーボネート中のカーボネート構造単位の含量は、任意に変えられうる。好ましくは、カーボネート基の含量は、エステル基とカーボネート基との合計に対して、１００ｍｏｌ％以下、特に８０ｍｏｌ％以下、特に好ましくは５０ｍｏｌ％以下である。芳香族ポリエステルカーボネートのエステル分とカーボネート分は、どちらも、重縮合物中にブロックの形態で存在してもランダム分布で存在してもよい。
【００３４】
芳香族ポリカーボネートおよびポリエステルカーボネートの相対溶液粘度（ηｒｅｌ）は、１．１８〜１．４、好ましくは１．２０〜１．３２の範囲にある（塩化メチレン溶液１００ｍｌ中のポリカーボネートまたはポリエステルカーボネート０．５ｇの溶液に対して２５℃において測定。）。
【００３５】
熱可塑性芳香族ポリカーボネートおよびポリエステルカーボネートは、単独で用いられても任意の混合物において用いられてもよい。
【００３６】
成分Ｂ
成分Ｂは、
Ｂ．１  Ｂ．２上の少なくとも一種類のビニルモノマー、５〜９５ｗｔ．％、好ましくは３０〜９０ｗｔ．％、
Ｂ．２  ガラス転移温度１０℃未満、好ましくは０℃未満、特に好ましくは−２０℃未満の一種類以上のグラフトベース、９５〜５ｗｔ．％、好ましくは７０〜１０ｗｔ．％
の一種類以上のグラフトポリマーを含有する。
【００３７】
グラフトベースＢ．２の平均粒度（ｄ５０値）は、一般的には、０．０５〜１０μｍ、好ましくは０．１〜５μｍ、特に好ましくは０．２〜１μｍである。
【００３８】
モノマーＢ．１は、好ましくは、
Ｂ．１．１  ビニル芳香族化合物および／または核置換ビニル芳香族化合物（例えばスチレン、αメチルスチレン、ｐ−メチルスチレン、ｐ−クロロスチレン）および／または（メタ）アクリル酸（Ｃ１〜Ｃ８）−アルキルエステル（例えばメチルメタクリレート、エチルメタクリレート）、５０〜９９重量部と、
Ｂ．１．２  ビニルシアニド（不飽和ニトリル、例えばアクリロニトリルおよびメタクリロニトリル）および／または（メタ）アクリル酸（Ｃ１〜Ｃ８）−アルキルエステル、例えばメチルメタクリレート、ｎ−ブチルアクリレート、ｔ−ブチルアクリレート、および／または不飽和カルボン酸の誘導体（例えば無水物およびイミド）、例えば無水マレイン酸およびＮ−フェニル−マレイミド、１〜５０重量部と、
の混合物である。
【００３９】
好ましいＢ．１．１モノマーは、モノマースチレン、α−メチルスチレンおよびメチルメタクリレートの少なくとも一種類から選択され、好ましいＢ．１．２モノマーは、モノマーアクリロニトリル、無水マレイン酸およびメチルメタクリレートの少なくとも一種類から選択される。特に好ましいモノマーは、Ｂ．１．１スチレンおよびＢ．１．２アクリロニトリルである。
【００４０】
Ｂグラフトポリマーに好適なＢ．２グラフトベースは、例えばジエンゴム、ＥＰ（Ｄ）Ｍゴム、すなわちエチレン／プロピレンおよび任意にジエンベースのゴム、アクリレート、ポリウレタン、シリコーン、クロロプレンおよびエチレン／ビニルアセテートゴムである。別の好適なベースは、シリコーンゴムとアクリレートゴムとの混合物であって、例えばこれらの２つのタイプのゴムが物理的混合物として存在するか、または、例えばシリコーンゴムとアクリレートゴムとがそれらの製造の結果として相互浸透ネットワーク（ｉｎｔｅｒｐｅｎｅｔｒａｔｉｎｇ  ｎｅｔｗｏｒｋ）を形成しているか、または例えばシリコーンゴムとアクリレートゴムとがコア−シェル構造を有するグラフトベースを形成している、混合物である。
【００４１】
好ましいＢ．２グラフトベースは、ジエンゴム、例えばブタジエンおよびイソプレンベースのゴム、またはジエンゴムの混合物またはジエンゴム同士もしくはそれらと別の共重合性モノマー（例えば、Ｂ．１．１およびＢ．１．２に記載のもの。）との混合物のコポリマーであり、但し、成分Ｂ．２のガラス転移温度は１０℃未満、好ましくは０℃未満、特に好ましくは−１０℃未満である。純粋なポリブタジエンゴムが特に好ましい。
【００４２】
特に好ましいＢポリマーは、例えば、ＤＥ−ＯＳ  ２  ０３５  ３９０（＝ＵＳ−ＰＳ  ３  ６４４  ５７４）またはＤＥ−ＯＳ  ２  ２４８  ２４２（＝ＧＢ−ＰＳ  １  ４０９  ２７５）またはＵｌｌｍａｎｎｓ  Ｅｎｚｙｋｌｏｐａｅｄｉｅ  ｄｅｒ  Ｔｅｃｈｎｉｓｃｈｅｎ  Ｃｈｅｍｉｅ，第１９巻（１９８０年），２８０頁以降に記述されているようなＡＢＳポリマー（エマルジョン、バルクおよびサスペンジョンＡＢＳ）である。Ｂ．２グラフトベースのゲル含量は、少なくとも３０ｗｔ．％、好ましくは少なくとも４０ｗｔ．％（トルエン中で測定。）である。
【００４３】
Ｂグラフトコポリマーは、フリーラジカル重合によって、例えばエマルジョン、サスペンジョン、溶液またはバルク重合によって、好ましくはエマルジョンまたはバルク重合によって製造される。
【００４４】
特に好適なグラフトゴムは、ＵＳ−Ｐ  ４  ９３７  ２８５に従って有機ヒドロペルオキシドとアスコルビン酸との開始剤システムを用いるレドックス開始によるエマルジョン重合法によって製造されるＡＢＳポリマーである。
【００４５】
既に知られているように、グラフトモノマーは、グラフト反応中にグラフトベースに必ずしも完全にグラフトされるわけではないので、本発明によると、Ｂグラフトポリマーは、更に、グラフトベースの存在下におけるグラフトモノマーの（共）重合によって得られる生成物および更に処理中に得られる生成物も意味すると理解される。
【００４６】
ＢポリマーのＢ．２による好適なアクリレートゴムは、好ましくは、アクリル酸アルキルエステルの、要すればＢ．２に対して４０ｗｔ．％以下の別の重合性エチレン性不飽和モノマーとの、ポリマーである。好ましい重合性アクリル酸エステルとしては、Ｃ１〜Ｃ８−アルキルエステル、例えばメチル、エチル、ブチル、ｎ−オクチルおよび２−エチルヘキシルエステル；ハロゲンアルキルエステル、好ましくはハロゲンＣ１〜Ｃ８アルキルエステル、例えばクロロエチルアクリレート、およびこれらのモノマーの混合物が挙げられる。
【００４７】
架橋のために、一よりも多くの重合性二重結合を有するモノマーを共重合してもよい。架橋モノマーの好ましい例は、Ｃ原子を３〜８個有する不飽和モノカルボン酸と、Ｃ原子を３〜１２個有する不飽和一価アルコールまたはＯＨ基２〜４個とＣ原子２〜２０個とを有する飽和ポリオールと、のエステル、例えば、エチレングリコールジメタクリレート、アリルメタクリレート；ポリ不飽和複素環化合物、例えばトリビニルおよびトリアリルシアヌレート；多官能性ビニル化合物、例えばジ−およびトリビニルベンゼン；および更にトリアリルホスフェートおよびジアリルフタレートである。好ましい架橋モノマーは、アリルメタクリレート、エチレングリコールジメタクリレート、ジアリルフタレートおよび少なくとも三つのエチレン性不飽和基を有する複素環化合物である。特に好ましい架橋モノマーは、環状モノマートリアリルシアヌレート、トリアリルイソシアヌレート、トリアクリロイルヘキサヒドロ−ｓ−トリアジンおよびトリアリルベンゼンである。架橋モノマーの量は、Ｂ．２グラフトベースに対して、好ましくは０．０２〜５ｗｔ．％、特に０．０５〜２ｗｔ．％である。少なくとも三つのエチレン性不飽和基を有する環状架橋モノマーの場合、量をＢ．２グラフトベースの１ｗｔ．％未満に制限することが有利である。
【００４８】
任意に、アクリル酸エステルに加えて、Ｂ．２グラフトベースの製造に役立ちうる好ましい「別の」重合性エチレン性不飽和モノマーは、例えば、アクリロニトリル、スチレン、α−メチルスチレン、アクリルアミド、ビニルＣ１〜Ｃ６−アルキルエーテル、メチルメタクリレートおよびブタジエンである。Ｂ．２グラフトベースとして好ましいアクリレートゴムは、ゲル含量が少なくとも６０ｗｔ．％のエマルジョンポリマーである。
【００４９】
Ｂ．２による別の好適なグラフトベースは、グラフト活性部位を有するシリコーンゴム、例えばＤＥ−ＯＳ  ３７０４６５７、ＤＥ−ＯＳ  ３７０４６５５、ＤＥ−ＯＳ  ３６３１５４０およびＤＥ−ＯＳ  ３６３１５３９に記述されているもの、である。
【００５０】
Ｂ．２グラフトベースのゲル含量は、好適な溶媒中で２５℃において決定される（Ｍ．Ｈｏｆｆｍａｎｎ，Ｈ．Ｋｒｏｅｍｅｒ，Ｒ．Ｋｕｈｎ，Ｐｏｌｙｍｅｒａｎａｌｙｔｉｋ  Ｉ  ｕｎｄ  ＩＩ，Ｇｅｏｒｇ  Ｔｈｉｅｍｅ−Ｖｅｒｌａｇ，シュトゥットゥガルト１９７７年）。
【００５１】
平均粒度ｄ５０は、それぞれその上下に５０ｗｔ．％の粒子が存在する直径である。これは、超遠心測定によって決定されうる（Ｗ．Ｓｃｈｏｌｔａｎ，Ｈ．Ｌａｎｇｅ，Ｋｏｌｌｏｉｄ，Ｚ．ｕｎｄ  Ｚ．Ｐｏｌｙｍｅｒｅ  ２５０（１９７２年），７８２−１７９６）。
【００５２】
成分Ｃ
カーボンナノチューブ（ＣＮＴ）は、好ましくは炭素含量が９５％よりも多い円筒状カーボンチューブであって、アモルファスカーボンを含まないものであると理解される。これらのカーボンナノチューブは、好ましくは外径が３〜８０ｎｍ、特に好ましくは５〜２０ｎｍである。外径の平均値は、好ましくは１３〜１６ｎｍである。円筒状カーボンナノチューブの長さは、好ましくは０．１〜２０μｍ、特に好ましくは１〜１０μｍである。カーボンナノチューブは、好ましくは２〜５０、特に好ましくは３〜１５のグラファイト層（「ストラタム（ｓｔｒａｔａ）」または「ウォール」ともいう。）からなり、その最小内径は２〜６ｎｍである。これらのカーボンナノチューブは、例えば「カーボンファイバー」または「中空カーボンファイバー」ともいう。
【００５３】
本発明によって使用されるＣＮＴの製造は、一般的に知られている（例えば、ＵＳ−Ａ  ５  ６４３  ５０２およびＤＥ−Ａ  １０  ２００６  ０１７  ６９５参照。）。製造は、好ましくはＤＥ−Ａ  １０  ２００６  ０１７  ６９５に開示されている方法に従って、特に好ましくはＤＥ−Ａ  １０  ２００６  ０１７  ６９５の実施例３に開示されている方法に従って行われる。
【００５４】
成分Ｄ
成分Ｄは、１種類以上の熱可塑性ビニル（コ）ポリマーＤ．１および／またはポリアルキレンテレフタレートＤ．２を含有する。
【００５５】
ビニル芳香族化合物、ビニルシアニド（不飽和ニトリル）、（メタ）アクリル酸（Ｃ１〜Ｃ８）アルキルエステル、不飽和カルボン酸および不飽和カルボン酸の誘導体（例えば、無水物およびイミド）の群からの少なくとも１種類のモノマーのポリマーがＤ．１ビニル（コ）ポリマーとして好適である。（コ）ポリマーであって、
Ｄ．１．１  ビニル芳香族化合物および／または核置換ビニル芳香族化合物、例えばスチレン、α−メチルスチレン、ｐ−メチルスチレン、ｐ−クロロスチレン、および／または（メタ）アクリル酸（Ｃ１〜Ｃ８）−アルキルエステル、例えばメチルメタクリレート、エチルメタクリレート、５０〜９９重量部、好ましくは６０〜８０重量部と、
Ｄ．１．２  ビニルシアニド（不飽和ニトリル）、例えばアクリロニトリルおよびメタクリロニトリル、および／または（メタ）アクリル酸（Ｃ１〜Ｃ８）−アルキルエステル、例えばメチルメタクリレート、ｎ−ブチルアクリレート、ｔ−ブチルアクリレート、および／または不飽和カルボン酸、例えばマレイン酸、および／または不飽和カルボン酸の誘導体（例えば無水物およびイミド）、例えば無水マレイン酸およびＮ−フェニルマレイミド、１〜５０重量部、好ましくは２０〜４０重量部と
の（コ）ポリマーが特に好適である。
【００５６】
Ｄ．１ビニル（コ）ポリマーは、樹脂様で、熱可塑性でかつゴムフリーである。Ｄ．１．１スチレンとＦ．１．２アクリロニトリルとのコポリマーが特に好ましい。
【００５７】
Ｄ．１の（コ）ポリマーは既知であり、フリーラジカル重合によって、特にエマルジョン、サスペンジョン、溶液またはバルク重合によって、製造されうる。（コ）ポリマーの平均分子量Ｍｗ（重量平均、光散乱または沈降によって決定される。）は、好ましくは、１５，０００〜２００，０００である。
【００５８】
成分Ｄ．２のポリアルキレンテレフタレートは、芳香族ジカルボン酸またはその反応性誘導体（例えばジメチルエステルもしくは無水物）と、脂肪族、脂環式または芳香脂肪族ジオールと、の反応生成物、並びにこれらの反応生成物の混合物である。
【００５９】
好ましいポリアルキレンテレフタレートは、テレフタル酸基をジカルボン酸成分に対して少なくとも８０ｗｔ．％、好ましくは少なくとも９０ｗｔ．％含み、かつ、エチレングリコール基および／またはブタン−１，４−ジオール基をジオール成分に対して少なくとも８０ｗｔ．％、好ましくは少なくとも９０ｍｏｌ％含む。
【００６０】
好ましいポリアルキレンテレフタレートは、テレフタル酸基に加えて、Ｃ原子を８〜１４個有する別の芳香族もしくは脂環式ジカルボン酸またはＣ原子を４〜１２個有する脂肪族ジカルボン酸の基、例えば、フタル酸、イソフタル酸、ナフタレン−２，６−ジカルボン酸、４，４’−ジフェニルジカルボン酸、コハク酸、アジピン酸、セバシン酸、アゼライン酸およびシクロヘキサン二酢酸の基、２０ｍｏｌ％以下、好ましくは１０ｍｏｌ％以下を含みうる。
【００６１】
好ましいポリアルキレンテレフタレートは、エチレングリコール基またはブタン−１，４−ジオール基に加えて、Ｃ原子を３〜１２個有する別の脂肪族ジオールまたはＣ原子を６〜２１個有する脂環式ジオール、例えば、プロパン−１，３−ジオール、２−エチルプロパン−１，３−ジオール、ネオペンチルグリコール、ペンタン−１，５−ジオール、ヘキサン−１，６−ジオール、シクロヘキサン−１，４−ジメタノール、３−エチルペンタン−２，４−ジオール、２−メチルペンタン−２，４−ジオール、２，２，４−トリメチルペンタン−１，３−ジオール、２−エチルヘキサン−１，３−ジオール、２，２−ジエチルプロパン−１，３−ジオール、ヘキサン−２，５−ジオール、１，４−ジ−（β−ヒドロキシエトキシ）−ベンゼン、２，２−ビス−（４−ヒドロキシシクロヘキシル）−プロパン、２，４−ジヒドロキシ−１，１，３，３−テトラメチルシクロブタン、２，２−ビス−（４−β−ヒドロキシエトキシフェニル）−プロパンおよび２，２−ビス−（４−ヒドロキシプロポキシフェニル）−プロパンの基、２０ｍｏｌ％以下、好ましくは１０ｍｏｌ％以下を含みうる（ＤＥ−Ａ  ２４０７６７４、２４０７７７６、２７１５９３２）。
【００６２】
ポリアルキレンテレフタレートは、相対的に少量の３−もしくは４−価アルコールまたは３−もしくは４−塩基カルボン酸の組み込みによって分枝されうる（例えばＤＥ−Ａ  １９００２７０およびＵＳ−ＰＳ  ３６９２７４４に記載されている。）。好ましい分枝剤の例は、トリメシン酸、トリメリット酸、トリメチロールエタンおよびトリメチロールプロパンおよびペンタエリトリトールである。
【００６３】
ポリアルキレンテレフタレートであって、テレフタル酸およびその反応性誘導体（例えば、それらのジアルキルエステル）とエチレングリコールおよび／またはブタン−１，４−ジオールと、だけから製造されたポリアルキレンテレフタレート、およびこれらのポリアルキレンテレフタレートの混合物が特に好ましい。
【００６４】
ポリアルキレンテレフタレートの混合物は、ポリエチレンテレフタレート１〜５０ｗｔ．％、好ましくは１〜３０ｗｔ．％と、ポリブチレンテレフタレート５０〜９９ｗｔ．％、好ましくは７０〜９９ｗｔ．％と、を含有する。
【００６５】
好ましく使用されるポリアルキレンテレフタレートの極限粘度は、一般的に、０．４〜１．５ｄｌ／ｇ、好ましくは０．５〜１．２ｄｌ／ｇである（フェノール／ｏ−ジクロロベンゼン（１：１重量部）中で２５℃においてＵｂｂｅｌｏｈｄｅ粘度計で測定される。）。
【００６６】
ポリアルキレンテレフタレートは、既知の方法で製造されうる（例えば、Ｋｕｎｓｔｓｔｏｆｆ−Ｈａｎｄｂｕｃｈ，第ＶＩＩＩ巻，６９５頁以降，Ｃａｒｌ−Ｈａｎｓｅｒ−Ｖｅｒｌａｇ，ミュンヘン１９７３年参照。）。
【００６７】
別の添加剤、成分Ｅ
本発明の組成物は、成分Ｅとして別の添加剤を含みうる。特に、常套のポリマー添加剤、例えば難燃剤（例えば、有機リンまたはハロゲン化合物、特にビスフェノールＡベースのオリゴホスフェート）、アンチドリップ剤（例えば、フッ素化ポリオレフィン、シリコーンおよびアラミド繊維の物質種の化合物。）、滑剤および離型剤、例えばペンタエリトリトールテトラステアレート、成核剤、帯電防止剤、安定剤、ＣＮＴと異なる充填剤および強化剤（例えば、タルク、グラスファイバー、マイカ、カオリン、ＣａＣＯ３およびガラスフレーク（ｇｌａｓｓ  ｆｌａｋｅｓ））、並びに染料および顔料（例えば、二酸化チタンまたは酸化鉄）が成分Ｅによる別の添加剤として可能である。
【００６８】
例えば、本発明による組成物は、成分Ｅ）による添加剤、０．０１〜３０重量部、好ましくは０．１〜１５重量部（いずれの場合も、成分Ａ＋Ｂ＋Ｃ＋Ｄの重量部の合計１００重量部に対する。）を含む。
【００６９】
本発明は、更に、本発明による方法によって得られる組成物も提供する。
【００７０】
これらの成形組成物はあらゆる種類の成形品の製造に使用されうる。これらは、射出成形、押出およびブロー成形プロセスによって製造されうる。加工の別の形態は、予め製造されたシートまたはフィルムからの熱成形による成形品の製造である。
【００７１】
そのような成形品の例は、あらゆるタイプのフィルム、プロファイル、ハウジング部品、例えば屋内電気器具、例えばジュースプレス、コーヒーマシーン、ミキサー、用のもの；事務機器、例えばモニター、フラットスクリーン、ノートパソコン、プリンター、コピー機用のもの；建設部門用のシート、チューブ、電気設備の電線管、ウィンドウ、ドアおよび別のプロファイル（内部作業および外部適用）、および電気および電子部品、例えばスイッチ、プラグおよびソケット、および乗物の車体および商用車の内部部品、特に自動車分野用のものである。
【００７２】
特に、本発明による成形組成物は、例えば以下の成形品または成形部品の製造にも使用されうる：鉄道車両、船舶、航空機、バスおよび別の動力車用の内部部品、小型変圧器を含む電気装置のハウジング、情報の処理および伝達用装置のハウジング、医療機器用のハウジングおよびクラッディング、マッサージ機器およびそのハウジング、子供用乗物玩具、フラットウォールパネル、安全装置用ハウジング、断熱輸送容器、衛生器具および浴室備品用の成形品、送風機の開口用カバー格子、および園芸設備用ハウジング。
【００７３】
以下の実施例は、本発明の更なる説明の役割を果たす。
【実施例】
【００７４】
成分Ａ
重量平均分子量Ｍｗ２７５００ｇ／ｍｏｌ（ＧＰＣによって決定）のビスフェノールＡベースの直鎖ポリカーボネート。
【００７５】
成分Ｂ
成分Ｂは、成分Ｂ−１  ５０ｗｔ．％と成分Ｂ−２  ５０ｗｔ．％との混合物である。
成分Ｂ−１：
バルク法で製造された、スチレン７２ｗｔ．％とアクリロニトリル２８ｗｔ．％とで構成される、重量平均分子量Ｍｗ  １３０ｋｇ／ｍｏｌ（ＧＰＣによって決定。）のコポリマー。
成分Ｂ−２：
粒子状架橋ポリブタジエンゴム（平均粒径ｄ５０＝０．３５μｍ）５７ｗｔ．％（ＡＢＳポリマーに対する。）の存在下における、アクリロニトリル２７ｗｔ．％とスチレン７３ｗｔ．％との混合物４３ｗｔ．％（ＡＢＳポリマーに対する。）のエマルジョン重合によって製造されたＡＢＳポリマー。
【００７６】
成分Ｃ
成分Ｃ−０：
製造：
活性成分マンガン（３７ｗｔ．％）とコバルト（４３ｗｔ．％）と支持材料酸化マンガン（１０ｗｔ．％）と酸化アルミニウム（１０ｗｔ．％）とからなる触媒５００ｍｇを内径４９ｍｍの石英ガラス流動床反応器に入れる。触媒粒子の直径は、１００μｍ〜１２５μｍである。反応器を外側から温度６５０℃まで加熱する。不活性にした後、エチレン４０容積％と、水素４０容積％と、窒素２０容積％とからなる温度２５℃のガス混合物をこの反応器の下端のガラスフリットを通じて装置に入れる。操作条件のもとでのガス排出チューブ速度は３１．６４ｃｍ／秒である。カーボンナノチューブがこの触媒上に生じ、その結果として、触媒粒子はブレークし、カーボンナノチューブと触媒残留物との凝集粒子が生じる。反応器中のガラスフリットよりも１ｃｍ、５ｃｍおよび１５ｃｍ上の温度を観測する。約１５分後、フリットの１ｃｍ上の温度において透明の液滴が観測される。３１分後、反応が完了する。不活性にして冷却した後、生成物８１ｇが反応器からとれ、平均外径ｄ０．５  １．２８３μｍかつ最大外径ｄ０．９  １．６２５μｍがレーザー回折測定を用いて測定される。とれる生成物は、炭素含量が９５％よりも多く、アモルファスカーボンを含まない円筒状カーボンチューブの凝集物である。カーボンナノチューブの外径は５〜２０ｎｍであり、外径の平均は１３〜１６ｎｍである。円筒状カーボンナノチューブの長さは０．１〜２０μｍである。このカーボンナノチューブは、３〜１５のグラファイト層からなり、最小内径は２〜６ｎｍである。
【００７７】
成分Ｄ
バルク法によって製造される、スチレン７７ｗｔ．％とアクリロニトリル２３ｗｔ．％との、重量平均分子量Ｍｗ  １３０ｋｇ／ｍｏｌ（ＧＰＣによって決定。）のコポリマー。
【００７８】
成分Ｅ
Ｅ−１：滑剤／離型剤としてのペンタエリトリトールテトラステアレート
Ｅ−２：ホスファイト安定剤、Ｉｒｇａｎｏｘ（登録商標）Ｂ９００、Ｃｉｂａ  Ｓｐｅｃｉａｌｉｔｙ  Ｃｈｅｍｉｃａｌｓ
Ｅ−３：無水クエン酸
【００７９】
比較例１の成形組成物の製造：
それぞれ表１に重量の割合で示される成分Ａ、Ｂ、ＤおよびＥを二軸押出機（ＺＳＫ−２５）（Ｗｅｒｎｅｒ  ｕｎｄ  Ｐｆｌｅｉｄｅｒｅｒ）で、温度２６０℃において速度２２５ｒｐｍかつ処理量２０ｋｇ／時間において混合し、次にグラニュール化する。全ての成分を二軸押出機に同時に導入する。
【００８０】
比較例２〜４の成形組成物の製造：
（ｉ）第１工程：成分Ｃ−１の製造（比較）
成分Ｃ−０  １５ｗｔ．％と成分Ａ  ８５ｗｔ．％とを速度２２５ｒｐｍの二軸押出機（ＺＳＫ−２５）（Ｗｅｒｎｅｒ  ｕｎｄ  Ｐｆｌｅｉｄｅｒｅｒ）に処理量１３ｋｇ／時間かつ温度２８０℃において同時に供給し、混合し、次にグラニュール化し、それによってＣＮＴマスターバッチＣ−１を得る。
【００８１】
（ｉｉ）第２工程
ＣＮＴマスターバッチＣ−１を二軸押出機（ＺＳＫ−２５）（Ｗｅｒｎｅｒ  ｕｎｄ  Ｐｆｌｅｉｄｅｒｅｒ）において表１に示される重量の割合の別の成分Ａ、Ｂ、ＤおよびＥと温度２６０℃において速度２２５ｒｐｍかつ処理量２０ｋｇ／時間において混合し、次にグラニュール化する。全ての成分を二軸押出機に同時に導入する。
【００８２】
本発明による実施例５〜７の成形組成物の製造：
（ｉ）第１工程：成分Ｃ−２の製造（本発明による。）
成分Ｃ−０  １５ｗｔ．％と成分Ｂ  ７２．２５ｗｔ．％および成分Ｃ  １２．７５ｗｔ．％を速度２２５ｒｐｍの二軸押出機（ＺＳＫ−２５）（Ｗｅｒｎｅｒ  ｕｎｄ  Ｐｆｌｅｉｄｅｒｅｒ）に処理量１０ｋｇ／時間かつ温度２８０℃において同時に供給し、混合し、次にグラニュール化し、これによってＣＮＴマスターバッチＣ−２を得る。
【００８３】
（ｉｉ）第２工程：
ＣＮＴマスターバッチＣ−２を二軸押出機（ＺＳＫ−２５）（Ｗｅｒｎｅｒ  ｕｎｄ  Ｐｆｌｅｉｄｅｒｅｒ）において別の成分Ａ、Ｂ、ＤおよびＥと、それぞれ表１に示される重量比で、速度２２５ｒｐｍかつ処理量２０ｋｇ／時間において、温度２６０℃で混合し、次にグラニュール化する。全ての成分を二軸押出機に同時に導入する。
【００８４】
成形組成物のポリカーボネート成分のＭｗの分析評価および低減の計算：
ＧＰＣを用いてそれぞれの場合の生じる成形組成物のポリカーボネート成分の平均分子量（Ｍｗ）を決定する（ビスフェノールＡポリカーボネートからの標準に対する。）。
【００８５】
比較例１のポリカーボネート成分の平均分子量とそれぞれの場合のＣＮＴ含有成形組成物のポリカーボネート成分の平均分子量との差を、生じる成形組成物のポリカーボネート成分の平均分子量の低減（ΔＭｗ）の尺度として決定する。本発明の技術的目的によると、目標は、ΔＭｗの値をできるだけ低くすることである。
【００８６】
【表１】
0005660892.tif 000004
【００８７】
比較例２〜４と比較して本発明による方法（実施例５〜７）が、生じる成形組成物中のポリカーボネート成分の平均分子量（Ｍｗ）の低減を明らかに低くすることがこれらの実施例および比較例からわかる。最も高いカーボンナノチューブ（ＣＮＴ）含量であっても、本発明による方法（実施例７）を使用すると、ポリカーボネート成分の平均分子量（Ｍｗ）の低減がほんのわずか（すなわち、小さなΔＭｗ値）であり、一方、比較例では、最も低いカーボンナノチューブ含量（比較例２）であっても、生じる成形組成物中のポリカーボネート成分のＭｗはより明確に低下する（高いΔＭｗ値）。